第1の表面と第2の表面を有し、かつ8000コレスタ単位以上の固有通気度を示す単一層ベース紙を含み、前記ベース紙は、開孔チップペーパーを前記第1の表面上に重ね合せて測定されたとき第1の重ね合わせ通気度を示し、前記開孔チップペーパーを前記第2の表面に重ね合せて測定されたとき第2の重ね合わせ通気度を示し、前記第2の重ね合わせ通気度は、前記第1の重ね合わせ通気度よりも高く、前記第2の表面側には、親水性高分子物質からなるベンチレーション割合向上剤が塗工され、前記第1の表面がシガレット用フィルタと接触することを特徴とするシガレットフィルタ巻取紙。前記第2の重ね合わせ通気度が、前記第1の重ね合わせ通気度よりも1.4倍以上高いことを特徴とする請求項1に記載のシガレットフィルタ巻取紙。前記親水性高分子物質が、デンプン、変性デンプン、ケン化度が90モル未満の部分ケン化ポリビニルアルコールおよびそれら2種以上の混合物からなる群の中から選ばれることを特徴とする請求項1または2に記載のシガレットフィルタ巻取紙。前記親水性高分子物質が、0.5~1.5g/m2の割合で塗布されていることを特徴とする請求項1~3のいずれか一項に記載のシガレットフィルタ巻取紙。前記ベース紙が、耐水性向上剤を含有することを特徴とする請求項1~4のいずれか一項に記載のシガレットフィルタ巻取紙。請求項1~5のいずれか一項に記載のフィルタ巻取紙により、前記第2の表面側が外側を向くようにして巻き取られたシガレットフィルタ。タバコ部とフィルタ部とが複数の開孔を有するチップペーパーにより接続され、前記複数の開孔に対応する位置に、前記第2の表面が外側を向くように配置された請求項1~5のいずれか一項に記載の巻取紙で巻き取られたフィルタセグメントを有するフィルタ付きシガレット。しかしながら、近時、マイルドなタバコ喫味に対する要求がますます強まる傾向にある。従って、より高いベンチレーション割合を達成し得るシガレットフィルタ巻取紙に対するニーズが存在する。本発明は、かかるニーズに応えることを目的とする。本発明によれば、第1の表面と第2の表面を有し、かつ8000コレスタ単位以上の固有通気度を示す単一層ベース紙を含み、前記ベース紙は、開孔チップペーパーを前記第1の表面上に重ね合せて測定されたとき第1の重ね合わせ通気度を示し、前記開孔チップペーパーを前記第2の表面に重ね合せて測定されたとき第2の重ね合わせ通気度を示し、前記第2の重ね合わせ通気度は、前記第1の重ね合わせ通気度よりも高く、前記第2の表面側には、親水性高分子物質からなるベンチレーション割合向上剤が塗工され、前記第1の表面がシガレット用フィルタと接触することを特徴とするシガレットフィルタ巻取紙が提供される。本発明のシガレットフィルタ巻取紙は、より高いベンチレーション割合を達成し得る。以下、本発明の実施形態について、詳細に説明する。本発明に係るシガレットフィルタ巻取紙は、第1の表面と第2の表面を有する単一層ベース紙を含む。ここで、ベース紙の第1の表面および第2の表面とは、ベース紙の厚さ方向と交差する方向に広がるベース紙の2つの表面をそれぞれ指す。また、単一層とは、多層抄き合わせ構造の紙基材を除外するものであり、また、別体の2つ以上の紙基材を重ね合わせたものも除外される。上記単一層ベース紙は、8000コレスタ単位以上の固有通気度を有する。単一層ベース紙の固有通気度が8000コレスタ単位未満であると、チップペーパーのベンチレーション孔から流入する周囲空気のタバコ主流煙中への混入割合ベンチレーション割合、以下、Vfというの向上が望めない。単一層ベース層の固有通気度は、8000~12000コレスタ単位であることが好ましい。さらに、上記単一層ベース紙は、開孔チップペーパーを前記第1の表面上に重ね合せて測定されたとき第1の重ね合わせ通気度を示し、同じ開孔チップペーパーを前記第2の表面に重ね合せて測定されたとき第2の重ね合わせ通気度を示す。ここで、重ね合わせ通気度は、開孔チップペーパーが空気流の上流側に、ベース紙が空気流の下流側に位置するようにチップペーパーとベース紙を重ね合せ、チップペーパーの通気度を測定する通常の手法により、CERULEAN社製の通気度測定器PPM100を用いて測定する。測定に使用するチップペーパーはレーザーで穿設した2列のベンチレーション孔を有し、通気度が600コレスタ単位CUのものであり、ベンチレーション孔の平均直径は0.13mmであり、ベンチレーション孔の各列の長さ10mmにおけるベンチレーション孔数は20各列における各孔の間隔0.5mmであり、ベンチレーション孔列の間隔は1.5mmである。上記単一層ベース紙は、8000コレスタ単位以上の固有通気度を有することに加えて、第2の重ね合わせ通気度が、第1の重ね合わせ通気度よりも高い。このような単一層ベース紙は、針葉樹パルプ等の木材パルプに、マニラ麻パルプ等の非木材繊維パルプと、通気度を高めるためにレーヨン繊維、リヨセル繊維などの半合成繊維を加えた抄紙原料から、抄紙した後、ヤンキー式ドライヤーで乾燥することにより製造することができる。第2の重ね合わせ通気度は、ヤンキー式ドライヤーとの接触時間、接触温度等を調節することによって調節することができる。第2の重ね合わせ通気度は、第1の重ね合わせ通気度よりも1.4倍以上高いことが好ましい。上記単一層ベース紙の前記第2の表面側には、親水性高分子物質からなるVf向上剤が塗工されている。親水性高分子物質の例を挙げると、デンプン例えば、タピオカデンプン、ジャガイモデンプン、サツマイモデンプン、小麦粉デンプン、トウモロコシデンプン、米デンプン、変性デンプン例えば、リン酸化デンプン、リン酸エステル化デンプン、ヒドロキシプロピル化デンプン、カルボキシメチルデンプン、カチオン化デンプン、アニオン化デンプン、酢酸デンプン、オクテニルコハク酸デンプン、グリセロールデンプン、ゲル状ガム例えば、アラビアガム、カラギーナン、ローカストビーンガム、キサンタンガム、グアーガム、タマリンドガム、ジェランガム、アルギン酸ナトリウム、アルギン酸カリウム、ペクチン、タラガム、マンナン、サイリウムシードガム、セルロースおよびその誘導体例えば、カルボキシメチルセルロース、メチルセルロース、エチルセルロース、プロピルセルロース、ヒドロキシエチルセルロース、ケン化度が90モル未満の低ケン化ポリビニルアルコール等である。これら親水性高分子物質は、単独で、あるいは2種以上を組み合わせて用いることができる。親水性高分子物質は、0.5~1.5g/m2の割合でベース紙の第2の表面に塗工されることが好ましい。親水性高分子物質の量が0.5g/m2未満であると、所期のベンチレーション割合向上効果が達成できないおそれがあり、他方、親水性高分子物質の量が1.5g/m2を超えても、Vf向上効果はさほど向上しない。親水性高分子物質は、0.5~1.5g/m2の割合でベース紙の第2の表面に塗工されることがより好ましい。上記Vf向上剤を構成する親水性高分子物質は、ベース紙の第1の面にも同様の量で塗工することができる。また、ベース紙は、耐水性を向上させるために、耐水性向上剤を有することができる。耐水性向上剤には、湿潤紙力増強剤およびサイズ剤が含まれる。湿潤紙力増強剤の例を挙げると、尿素ホルムアルデヒド樹脂、メラミンホルムアルデヒド樹脂、ポリアミドエピクロルヒドリンPAE等である。また、サイズ剤の例を挙げると、ロジン石けん、アルキルケテンダイマーAKD、アルケニル無水コハク酸ASA、ケン化度が90以上の高ケン化ポリビニルアルコール等である。これら耐水性向上剤は、ベース紙の中に添加内添するか、あるいはベース紙の第1の表面に塗工外添することができる。耐水性向上剤は、ベース紙の重量の0.5~3.0の量で用いることができる。本発明によるシガレットフィルタは、本発明のフィルタ巻取紙により、前記フィルタ巻取紙の第2の表面側が外側を向くようにして巻き取られたシガレットフィルタである。また、本発明によるフィルタ付きシガレットは、タバコ部とフィルタ部とが複数の開孔を有するチップペーパーにより接続され、前記複数の開孔に対応する位置に、前記第2の表面が外側を向くように配置された請求項1~5のいずれか一項に記載の巻取紙で巻かれたフィルタセグメントを有する。以下、本発明を、図面を参照しながら詳しく説明する。全図にわたり、同一もしくは類似の要素は、同一の符号で示されている。図1は、本発明のフィルタ付きシガレット100の基本的構成をそのシガレットロッドの一部を切欠して示す斜視図である。図1において、フィルタ巻取紙およびチップペーパーを展開された状態で示す。フィルタ付きシガレット100は、フィルタの巻取紙の構造以外は、通常のフィルタ付きシガレットと同様の構造を有する。図1に示すフィルタ付きシガレット100は、シガレットロッド120と、その軸方向一端に連設されたフィルタ110を備える。シガレットロッドは、柱状通常、円柱状のタバコ充填材からなるタバコロッド121を含む。タバコ充填材は、タバコ刻み、膨化タバコ刻等の通常のタバコ充填材である。タバコロッド121は、通常のシガレット巻紙122により巻き取られている。フィルタ110は、少なくとも1つのフィルタセグメントからなるフィルタ本体111を有する。フィルタ本体111は、セルロースアセテート繊維等の通常のタバコ用フィルタ材料で形成することができる。このフィルタ本体111は、本発明のフィルタ巻取紙112により巻き取られている。巻取紙112は、展開状態で、フィルタ本体111の軸方向長さと同じ幅を有する。シガレットロッド120とフィルタ110とは、複数のベンチレーション孔が穿設された開孔チップペーパー113により巻き取られて一体に接続されている。チップペーパー113は、巻取紙112の外周全体を覆い、シガレットロッド120の巻紙122の基端部をも覆っている。開孔チップペーパー113は、通常チップペーパーとして使用されているいかなる紙材料で構成されていてもよい。開孔チップペーパー113には、フィルタ110の基端シガレットロッド120とは反対側の端、すなわち吸煙端から離れた位置に複数のベンチレーション孔が穿設されている。ベンチレーション孔は、当該分野で既知の手段例えばレーザー開孔手段や機械開孔手段、静電開孔手段により穿設することができる。これらベンチレーション孔は、チップペーパー113がフィルタ110に巻かれたとき、その円周方向に列状に配設されるように穿設されている。ベンチレーション孔列は、1~4列設けることが好ましい。より具体的には、図1に、第1の列をなす多数のベンチレーション孔1141~114nと、この第1の列から例えば0.5mm~1.5mm列の中心間の距離として、すなわち、第1の列の各開孔の中心を結ぶ線と第2の列の各開孔の中心を結ぶ線との間の距離として離間して設けられた第2の列をなす多数のベンチレーション孔1151~115nが示されている。各ベンチレーション孔の径は、例えば、0.01mm~0.4mmであり得る。各列におけるベンチレーション孔の数は、例えば、20~200であり得る。なお、開孔チップペーパー113自体の通気度は、200~5000コレスタ単位程度で十分である。先の説明からもわかるように、本発明の巻取紙112は、その第2の表面が開孔チップペーパー113と接するようにフィルタ本体111を巻取るものである。いいかえると、本発明の巻取紙112は、その第2の表面がチップペーパー孔から流入する空気流から見て上流側以下、単に、上流側ということがあるに位置するように、従って、第1の表面が下流側に位置するように、フィルタ本体111を巻き取る。その場合、巻取紙112の貼り合わせに際し、糊は、第1の表面上に塗布されることとなる。上に述べたように、本発明のタバコ用フィルタにおいて、フィルタ本体111は、1つまたは複数のフィルタセグメントからなる。図2は、本発明の一つの態様に係るシガレットフィルタ巻取紙112の一例の概略断面を示す。巻取紙112は、第1の表面および第2の表面を有するベース紙1121を含む。ベース紙の第2の表面上には、親水性高分子物質からなるVf向上剤1122が塗工されている。図3に、フィルタ本体111が1つのフィルタセグメント130からなるフィルタ110が、巻取紙112を展開した状態で、示されている。このフィルタセグメント130は、例えばセルロースアセテート繊維トウから構成し、いわゆるプレーンフィルタとすることができる。このフィルタセグメント130の外周は、本発明の巻取紙112により過不足なく覆われている。この場合、巻取紙112の第1の表面は、フィルタセグメント130と直接接している。図4に、フィルタ本体111が複数のフィルタセグメントからなるフィルタの例として、いわゆるデュアルフィルタ構造のフィルタ110を、巻取紙112等を展開した状態で、示す。図4において、フィルタ110は、2つのフィルタセグメント141および142からなるフィルタ本体111を有する。より具体的には、フィルタ本体111は、シガレットの吸い口部となる第1のフィルタセグメント141と、吸引されたタバコ煙の上流側にこれと同軸に連設された第2のフィルタセグメント142からなるいわゆるデュアルフィルタ構造を有する。第1のフィルタセグメント141は、例えば、5mm~25mmの範囲内の長さを有し、他方、第2のフィルタセグメント142は、例えば、5mm~25mmの範囲内の長さを有し得る。デュアルフィルタ本体111は、通常、17mm~30mmの長さを有し、その直径従って、各フィルタセグメント141、142の直径もは、例えば、7.0mm~8.3mmであり得る。第1のフィルタセグメント141は、セルロースアセテート繊維等の通常のフィルタ材料だけで形成されるいわゆるプレーンフィルタで構成することができ、第2のフィルタセグメント142は、上記通常のフィルタ材料に活性炭等の吸着剤を分散させて構成することができるいわゆるチャコールフィルタ。フィルタ本体111は、通常、50mmH2O~150mmH2O程度の通気抵抗を有し得る。第1のフィルタセグメント141および第2のフィルタセグメント142は、それぞれ、第1の個別巻取紙143および第2の個別巻取紙144により個別に巻かれている。第1の個別巻取紙143は、展開状態で、第1のフィルタセグメント141の軸方向長さと同じ幅を有し、また第2の個別巻取紙144は、展開状態で、第2のフィルタセグメント142の軸方向長さと同じ幅を有する。各個別巻取紙143、144により巻かれたフィルタセグメント141、142は、1枚の本発明の巻取紙112により一体に巻き取られている。巻取紙112は、デュアルフィルタ本体111の軸方向長さと同じ長さの幅を有する。個別巻取紙143、144のうち、図4には示していないチップペーパーのベンチレーション孔図1参照に対応する個別巻取紙すなわち、ベンチレーション孔の下に位置する個別巻取紙の通気度は、7000~13000コレスタ単位で十分であり、他方ベンチレーション孔に対応しない個別巻取紙は、特に制限はなく、無通気のものであってもよい。以上の説明からもわかるように、本発明のシガレット用フィルタは、ベンチレーション孔開孔が穿設されたチップペーパーと組合わされて使用されるものであり、フィルタ部は、チップペーパーの開孔に対応する位置に、第2の表面を外側に向けて配置した本発明の巻取紙で直接または間接に巻き取られたフィルタセグメントを有する。以下の手法により、4種類のフィルタ巻取紙記号A~Fで示すを製造した。適度に叩解処理した針葉樹パルプNBKPを67重量、適度に叩解処理したマニラ麻パルプを21重量およびレーヨンを12重量の割合で含有する抄紙原料の水性スラリー抄紙に適した水分に調整を用い、円網形抄紙機を用いて抄紙し、ヤンキー式ドライヤーで乾燥した。巻取紙B~Fにおいて高分子物質表1において、外添剤と表示するは、ロールコーターで巻取紙の両面に塗布した。また、巻取紙D~Fにおいて、耐水性向上剤表1において、内添剤と表示するは抄紙原料スラリーに予め混合した。詳細を下記表1に示す。得られた巻取紙A~Fについて、CERULEAN社製の通気度測定器PPM100を用いて通気度を測定した。結果を表1に併記する。通気度は、紙の向きによらず同じであった。次に、開孔チップペーパーを用いて、ベース紙に相当する巻取紙Aの重ね合わせ通気度を測定した。すなわち、開孔チップペーパーが空気流の上流側に、巻取紙Aが空気流の下流側に位置するようにチップペーパーと巻取紙Aを重ね合せ、CERULEAN社製の通気度測定器PPM100を用いて重ね合わせ通気度を測定した。測定に使用したチップペーパーはレーザーで穿設した2列のベンチレーション孔を有し、通気度が600コレスタ単位のものであり、ベンチレーション孔の平均直径は0.13mmであり、ベンチレーション孔の各列の長さ10mmにおけるベンチレーション孔数は20各列における各孔の間隔0.5mmであり、ベンチレーション孔列の間隔は1.5mmであった。この重ね合わせ通気度の測定は、巻取紙Aの両面について行った。その結果、巻取紙の一方の面第1の面における重ね合わせ通気度は350CUであり、他方の面第2の面における重ね合わせ通気度は500CUであり、第2の面における重ね合わせ通気度は第1の面における重ね合わせ通気度の約1.4倍を示した。次に、巻取紙A~Fを用いて作製したチャコールフィルタセグメントとプレーンフィルタセグメントからなるデュアルフィルタを付きシガレットを、シガレット製造機HAUNI社製PROTOSM-5を用いて作製した。<デュアルフィルタ付きシガレットの仕様>シガレットロッド:長さ59mm、円周24.9mmタバコ充填材:バーレー葉刻、黄色種葉刻、再構成タバコ刻および膨化タバコ刻のブレンドシガレット巻紙:デュアルフィルタ:以下の通り。巻取紙A~Fを用いて、かつその向きを変えて、デュアルフィルタを作製した。プレーンフィルタセグメント:Y字型断面を有するセルロースアセテート繊維トウ単繊維繊度:2.5dtex;総繊度:35000dtexを通気度10000CUの通常の巻取紙で巻き取り。長さは15mm。チャコールフィルタセグメント:ヤシ殻活性炭を25mg/10mm長の割合で全体に分散させたY字型断面を有するセルロースアセテート繊維トウ単繊維繊度:2.5dtex;総繊度:35000dtexを通気度10000CUの通常の巻取紙で巻き取り。長さ10mm。上記チャコールフィルタセグメントとプレーンフィルタセグメントを、巻取紙A~Fで巻き取り、デュアルフィルタを作製した。このとき、各巻取紙の第1の面を外側に配置した場合を、巻取紙の記号の後に-1を付し例えばA-1、各巻取紙の第2の面を外側に配置した場合を、巻取紙の記号の後に-2を付して示す例えばA-2。チップペーパー:重ね合わせ通気度の測定に用いたものに同じ。長さ30mm。<Vfと耐水性の測定>各デュアルフィルタ付きシガレットについて、VfをISO17025認定の方法により測定した。各デュアルフィルタ付きシガレットに関しフィルタの耐水性は、YAMADEN社製クリープメータRE2-33005BREONERIIを用いて、以下の通り測定した。デュアルフィルタ付きシガレットのチップペーパーのラップ部糊付けのための重ね合わせ部分とは反対側において2つのベンチレーション列の間の中心にマイクロシリンジを用いて25μLの水滴を滴下する。チップペーパーの開孔部全体へ水を均等にいきわたらせるために、直ちにプラスチック板の上で、デュアルフィルタ付きシガレットを円周方向へ約30秒間前後に回転させる。ついで、30秒間放置後、チップペーパーのラップ部を接触子の反対側下向きにし、その状態で固定治具に対し水平にシガレットロッドの先端部分を挿入し、2つのベンチレーション孔列のうちシガレットロッド側に近い列が固定治具に重なるように固定するこのとき、シガレットロッド側に近いベンチレーション孔列と測定器の接触子との間の距離は4.5mmとする。しかる後、シガレット固定治具を移動速度10mm/秒で接触子側へ上昇移動させて、測定を開始する。シガレットと接触子が触れてから、固定治具がさらに接触子側へ10mm上昇するまでの最大荷重Nを測定する。その最大荷重を濡れ折れ強度とし、以下の基準で評価した。○:強い最大荷重10N以上;△:弱い最大荷重10N未満。Vfおよび耐水性の測定結果を下記表2に示す。表2に示す結果からわかるように、本発明によるシガレットフィルタ巻取紙は、高いVfを提供する。